(57)【要約】  【課題】本発明は、耐湿熱性、耐熱性および屈曲性が良好な光学粘着シートを作製できる光学用粘着剤および光学粘着シートの提供を目的とする。【解決手段】水酸基を含有する共重合体（Ａ）とイソシアネート硬化剤（Ｂ）とを含み、水酸基を含有する前記共重合体（Ａ）が、水酸基を有するモノマー（ａ−１）、数平均分子量が２０００〜１００００のマクロモノマー（ａ−２）（ただしモノマー（ａ−１）を除く）、ならびにアミド基含有モノマー、アミノ基含有モノマー、ニトリル基含有モノマー、カルボキシル基含有モノマー、およびアルキレンオキシド含有モノマーからなる群より選択されるモノマー（ａ−３）を含むモノマー混合物の共重合体であり、前記水酸基を含有する共重合体（Ａ）１００質量部に対して、前記イソシアネート硬化剤（Ｂ）０．１〜１０質量部を含む、光学用粘着剤。【選択図】  図１
2019085479.tif 000002
【特許請求の範囲】
【請求項１】
水酸基を含有する共重合体（Ａ）とイソシアネート硬化剤（Ｂ）とを含み、
水酸基を含有する前記共重合体（Ａ）が、水酸基を有するモノマー（ａ−１）、数平均分子量が２０００〜１００００のマクロモノマー（ａ−２）（ただしモノマー（ａ−１）を除く）、ならびにアミド基含有モノマー、アミノ基含有モノマー、ニトリル基含有モノマー、カルボキシル基含有モノマー、およびアルキレンオキシド含有モノマーからなる群より選択されるモノマー（ａ−３）を含むモノマー混合物の共重合体であり、
前記水酸基を含有する共重合体（Ａ）１００質量部に対して、前記イソシアネート硬化剤（Ｂ）０．１〜１０質量部を含む、光学用粘着剤。
【請求項２】
前記モノマー混合物１００質量部中に前記マクロモノマー（ａ−２）を０．１〜５質量％含む、請求項１記載の光学用粘着剤。
【請求項３】
前記モノマー混合物１００質量部中に前記水酸基を有するモノマー（ａ−１）を０．２〜５質量％含む、請求項１または２記載の光学用粘着剤。
【請求項４】
前記モノマー混合物１００質量部中に前記モノマー（ａ−３）を１０〜５０質量％含有する、請求項１〜３いずれか１項に記載の光学用粘着剤。
【請求項５】
請求項１〜４いずれか１項に記載の光学用粘着剤の硬化物である粘着層を備えた、光学粘着シート。
【請求項６】
光学フィルム、および請求項１〜４いずれか１項に記載の光学用粘着剤の硬化物である粘着層を備えた、光学粘着シート。
【請求項７】
光学部材、および請求項１〜４いずれか１項に記載の光学用粘着剤の硬化物である粘着層を備えたディスプレイ。
【発明の詳細な説明】
【技術分野】
【０００１】
本発明は、光学用途に使用できる粘着剤に関する。
【背景技術】
【０００２】
近年、液晶ディスプレイ（ＬＣＤ）や有機エレクトトルミネッセンス（ＥＬ）ディスプレイ（ＯＬＥＤ）等の画像表示装置とタッチパネルを組み合わせて用いる入力装置が普及しつつある。タッチパネルに用いる透明導電性フィルムは、プラスチック等の基材に透明導電膜（ＩＴＯ膜）を積層した構成が一般的であり、当該透明導電性フィルムは、他の部材に粘着層を介して積層されている。
【０００３】
前記画像表示装置としては、ガラス基板を用いたフラットディスプレイが主流であったが、近年、プラスチック等の可撓性基板を用いたフォルダブルディスプレイ（Ｆｏｌｄａｂｌｅ  ｄｉｓｐｌａｙ）やローラブルディスプレイ（Ｒｏｌｌａｂｌｅ  ｄｉｓｐｌａｙ）等のフレキシブルディスプレイが開発されている。このようなフレキシブルディスプレイは、従来のガラス基板を用いたフラットディスプレイと比較して、軽量性、薄さ、可撓性等に優れており、また意匠性にも優れている等の種々の利点を有する。
【０００４】
前記粘着層には、従来から高温環境や高温高湿環境で発泡や剥がれが生じない性質が必要であったが、ディスプレイ自体を曲げることができるフレキシブルディスプレイに使用する場合、曲げに対応することが必要であった。
【０００５】
そこで特許文献１には、粘着剤炭素数４〜１８の直鎖状又は分岐状のアルキル基を有するアルキル（メタ）アクリレートに由来するモノマー単位、及び飽和の環式基を有するモノマーに由来するモノマー単位を分子構造中に含む重合体からなる粘着剤が開示されている。
【先行技術文献】
【特許文献】
【０００６】
【特許文献１】特開２０１７−４８３２８号公報
【発明の概要】
【発明が解決しようとする課題】
【０００７】
しかし、従来の粘着剤は、ある程度の耐熱性を有していたが、耐湿熱性および屈曲性を同時に満たすことができない問題があった。
【０００８】
本発明は、耐湿熱性、耐熱性および屈曲性が良好な光学粘着シートを作製できる光学用粘着剤および光学粘着シートの提供を目的とする。
【課題を解決するための手段】
【０００９】
本発明の光学用粘着剤は、水酸基を含有する共重合体（Ａ）とイソシアネート硬化剤（Ｂ）とを含み、
水酸基を含有する前記共重合体（Ａ）が、水酸基を有するモノマー（ａ−１）、数平均分子量が２０００〜１００００のマクロモノマー（ａ−２）（ただしモノマー（ａ−１）を除く）、ならびにアミド基含有モノマー、アミノ基含有モノマー、ニトリル基含有モノマー、カルボキシル基含有モノマー、およびアルキレンオキシド含有モノマーからなる群より選択されるモノマー（ａ−３）を含むモノマー混合物の共重合体であり、
前記水酸基を含有する共重合体（Ａ）１００質量部に対して、前記イソシアネート硬化剤（Ｂ）０．１〜１０質量部を含む。
【発明の効果】
【００１０】
上記の本発明によれば、耐湿熱性、耐熱性および屈曲性が良好な光学粘着シートを作製できる光学用粘着剤および光学粘着シートの提供を目的とする。
を提供できる。
【図面の簡単な説明】
【００１１】
【図１】液晶ディスプレイを模式的に示す断面図である。
【図２】有機ＥＬディスプレイを模式的に示す断面図である。
【発明を実施するための形態】
【００１２】
本明細書で使用する用語を定義する。（メタ）アクリル酸エステルとは、アクリル酸エステルおよびメタクリル酸エステルを含む。モノマーとは、エチレン性不飽和基含有単量体である。被着体とは、粘着シートを貼り付ける相手方をいう。本発明でシート、フィルムおよびテープは同義語である。
【００１３】
本発明の光学用粘着剤は、水酸基を含有する共重合体（Ａ）とイソシアネート硬化剤（Ｂ）とを含み、
水酸基を含有する前記共重合体（Ａ）が、水酸基を有するモノマー（ａ−１）、数平均分子量が２０００〜１００００のマクロモノマー（ａ−２）（ただしモノマー（ａ−１）を除く）、ならびにアミド基含有モノマー、アミノ基含有モノマー、ニトリル基含有モノマー、カルボキシル基含有モノマー、およびアルキレンオキシド含有モノマーからなる群より選択されるモノマー（ａ−３）を含むモノマー混合物の共重合体であり、
前記水酸基を含有する共重合体（Ａ）１００質量部に対して、前記イソシアネート硬化剤（Ｂ）０．１〜１０質量部を含む。
【００１４】
本発明の光学用粘着剤は、塗工により粘着層を形成し、基材を備えた粘着シートとして使用することが好ましい。前記粘着シートは、例えば、ディスプレイ用途に使用する光学用粘着シートとして使用することが好ましい。なお、光学用粘着剤とは、形成する粘着層が透明で光透過可能という意味であるため、使用できる用途はディスプレイ用途には限定されない。
【００１５】
本発明の光学用粘着剤は、共重合体（Ａ）の構成単位としてマクロモノマー（ａ−２）を使用したことで粘着層に硬さかと柔らかさの両立というトレードオフの性質が得られるため、耐熱性および屈曲性が向上する。
【００１６】
光学用粘着剤は、塗工により粘着層を形成し、光学フィルムを備えた光学粘着シートとして使用することがより好ましい。光学粘着シートは、様々な部材の貼り合わせに使用することができる。特にディスプレイを構成する各部材の貼り合わせに使用することが好ましい。
【００１７】
＜水酸基を含有する共重合体（Ａ）＞
本明細書における水酸基を含有する共重合体（Ａ）（以下、「共重合体（Ａ）」という）は、水酸基を有するモノマー（ａ−１）、マクロモノマー（ａ−２）、およびモノマー（ａ−３）を含むモノマー混合物の共重合である。
【００１８】
共重合体（Ａ）は、水酸基を含有するモノマー（ａ−１）の共重合により水酸基を有するためイソシアネート硬化剤（Ｂ）との架橋反応でポリマーネットワークを形成する。これにより粘着層と基材との密着性が向上することに加え、耐熱性、耐湿熱性がより向上する。
【００１９】
水酸基を含有するモノマー（ａ−１）は、例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート等が挙げられる。
これらの中でも耐熱性、および耐湿熱性をより向上できる面で２−ヒドロキシエチル（メタ）アクリレート、４−ヒドロキシブチルアクリレートがより好ましい。
【００２０】
水酸基を含有するモノマー（ａ−１）は、単独または２種以上を使用できる。
【００２１】
水酸基を含有するモノマー（ａ−１）は、モノマー混合物１００質量％中に、０．１〜５質量％を含むことが好ましく、０．２〜２質量％がより好ましい。含有量が０．１質量％以上になると十分な凝集力が得やすく、また、含有量が５質量％以下になると凝集力と密着性を高い水準で両立し易い。
【００２２】
本明細書における共重合体（Ａ）は、共重合体を構成するモノマー単位として、マクロモノマー（ａ−２）を含有する。共重合体（Ａ）は、マクロモノマー（ａ−２）を含有することで、粘着層に硬さかと柔らかさの両立というトレードオフの性質が得られる。
【００２３】
マクロモノマー（ａ−２）は、ポリマーユニットおよび重合性官能基ユニット（エチレン性不飽和基）を有する、数平均分子量が２０００〜１００００のモノマーである。マクロモノマー（ａ−２）を使用すると共重合体（Ａ）は、ハードセグメントとして高分子量の側鎖が形成されるため、共重合体（Ａ）自体の凝集力が向上し、硬さが得られる。また、前記高分子量の側鎖の存在で共重合体（Ａ）同士の分子の絡み合いの形成、ないしクラスターの形成が抑制される（絡み合いが緩和される）と推測している。これにより粘着層は、硬さと柔らかさの両立というトレードオフの性質が得られるため、耐熱性および屈曲性が向上する。なお、マクロモノマー（ａ−２）の数平均分子量は、４０００〜８０００がより好ましい。また、マクロモノマー（ａ−２）は、水酸基を含有するモノマー（ａ−１）以外のモノマーである。
【００２４】
マクロモノマー（ａ−２）の重合性官能基としては、例えば、ビニル基、アリル基、（メタ）アクリロイル基なる群から選択される少なくとも１つであることが好ましい。マクロモノマーを構成するポリマー鎖部分は、（メタ）アクリル酸アルキルエステルの重合体が好ましい。
（メタ）アクリル酸アルキルエステルは、例えば、メチル（メタ）アクリレート、エチル（メタ）アクリレート、ｎ−ブチル（メタ）アクリレート、ｉ−ブチル（メタ）アクリレート、ｔ−ブチル（メタ）アクリレート、２−エチルヘキシル（メタ）アクリレート、ステアリル（メタ）アクリレート等のアルキルエステル（メタ）アクリレートの共重合で形成できる。
また、（メタ）アクリル酸アルキルエステルと共重合可能なアクリル系モノマーないしビニルモノマーも使用できる。
【００２５】
マクロモノマー（ａ−２）の市販品を挙げると、例えば、分子末端がメタクリロイル基であって、ポリマー鎖がポリメチルメタクリレートであるマクロモノマー（製品名：ＡＡ−６、ＡＡ−６Ｓ、数平均分子量６０００；東亞合成社製）、ポリマー鎖がポリスチレンであるマクロモノマー（製品名：ＡＳ−６Ｓ、ＡＳ−６、数平均分子量６０００；東亞合成社製）、ポリマー鎖がスチレン／ アクリルニトリルの共重合体であるマクロモノマー（製品名：ＡＮ−６Ｓ、数平均分子量６０００；東亞合成社製）、ポリマー鎖がポリブチルアクリレートのマクロモノマー（製品名：ＡＢ−６、数平均分子量６０００；東亞合成社製）、ポリマー鎖がポリブチルアクリレートのマクロモノマー（製品名：ＡＢ−８、数平均分子量８０００；東亞合成社製）等が挙げられる。
【００２６】
マクロモノマー（ａ−２）は、単独または２種以上を使用できる。
【００２７】
マクロモノマー（ａ−２）は、モノマー混合物１００質量％中に、０．１〜５質量％を含むことが好ましく、０．１〜２質量％がより好ましい。含有量が０．１質量％以上になると硬さかと柔らかさをより高い水準で両立できる。また、含有量が５質量％以下になると耐熱性および屈曲性がさらに向上する。
【００２８】
モノマー（ａ−３）は、アミド基含有モノマー、アミノ基含有モノマー、ニトリル基含有モノマー、カルボキシル基含有モノマー、およびアルキレンオキシド含有モノマーからなる群より選択するモノマーである。換言するとモノマー（ａ−３）は、ＳＰ値が９．０〜１５かつ、水への溶解性が５０ｇ／Ｌ以上の水酸基を有さない、適度な親水性を有するモノマーであることも好ましい。これにより共重合体（Ａ）の親水性が高まる。ＳＰ値が９．００以上になるとで共重合体（Ａ）の極性がより高まり、高温高湿環境下へ放置したとき、粘着層がさらに白色に変色し難くなる。またＳＰ値が１５．００以下になると共重合体（Ａ）の極性をより適切にできる。また、水への溶解性が５０ｇ／Ｌ以上であると水分との親和性がより向上する。なお、モノマー（ａ−３）は、水酸基を含有するモノマー（ａ−１）、およびマクロモノマー（ａ−２）以外のモノマーである。
【００２９】
粘着シートを例えば、ガラス等の被着体へ貼り付けた後、高温高湿環境下へ放置すると、通常、水分が粘着層に浸入する。共重合体（Ａ）を含む粘着層は、適度な親水性を有するモノマー（ａ−３）単位を含むため、水分と共重合体（Ａ）の親和性が良好であり両者はよくなじむ。そのため、透明な粘着層は白色に変化せずに透明を維持することができる。つまり、本発明では粘着層へあえて水分を浸入させることで耐湿熱性を得ている。
【００３０】
アミド基含有モノマーは、例えば、（メタ）アクリルアミド、Ｎ−メチロールアクリルアミド、Ｎ，Ｎ−ジメチル（メタ）アクリルアミド、ダイアセトン（メタ）アクリルアミド、Ｎ−ビニルアセトアミド、Ｎ−ビニルピロリドン、アクリロイルモルホリンが挙げられる。
これらの中でも耐熱性、耐湿熱性の向上、ならびに浮きおよび剥がれをより抑制できる面で（メタ）アクリルアミド、ダイアセトン（メタ）アクリルアミド、アクリロイルモルホリンが好ましく、アクリルアミド、アクリロイルモルホリンがより好ましい。
【００３１】
アミノ基含有モノマーは、例えば、アミノメチル（メタ）アクリレート、ジメチルアミノメチル（メタ）アクリレート、ジメチルアミノエチル（メタ）アクリレート、ジメチルアミノプロピル（メタ）アクリレート、ジエチルアミノエチル（メタ）アクリレートなどが挙げられる。
これらの中でも耐熱性、耐湿熱性の向上、ならびに前記浮きおよび剥がれをより抑制できる面でジメチルアミノエチル（メタ）アクリレート、ジエチルアミノエチル（メタ）アクリレートが好ましく、ジメチルアミノエチルアクリレート、ジエチルアミノエチルアクリレートがより好ましい。
【００３２】
カルボキシル基含有モノマーは、（メタ）アクリル酸、フタル酸モノヒドロキシエチルアクリレート、ｐ−カルボキシベンジルアクリレート、エチレンオキシ変性（付加モル数：２〜１８）フタル酸アクリレート、フタル酸モノヒドロキシプロピルアクリレート、コハク酸モノヒドロキシエチルアクリレート、β−カルボキシエチルアクリレート、２−（４−ベンゾイル−３−ヒドロキシフェノキシ）エチルアクリレート、マレイン酸、モノエチルマレイン酸、イタコン酸、シトラコン酸、及びフマル酸などが挙げられる。
これらの中でも耐熱性、耐湿熱性の向上、ならびに前記浮きおよび剥がれをより抑制できる面で（メタ）アクリル酸、イタコン酸が好ましく、（メタ）アクリル酸がより好ましい。
【００３３】
アルキレンオキシ基含有モノマーは、例えば、下記一般式（１）で示すモノマー、または一般式（２）で示すモノマーが挙げられる。アルキレンオキシ基は、例えば、エチレンオキシ基、プロピレンオキシ基が好ましく、エチレンオキシ基がより好ましい。
【００３４】
一般式（１）
【化１】
2019085479.tif 000003
【００３５】
一般式（２）
【化２】
2019085479.tif 000004
【００３６】
一般式（１）および一般式（２）中、Ｒ1、Ｒ2はそれぞれ独立に水素原子またはメチル基、ｎ、ｍは、繰り返し単位を表す整数であり、１≦ｎ≦２５、１≦ｍ≦２５であり、１≦ｎ≦１３、１≦ｍ≦５が好ましい。
【００３７】
一般式（１）で示すモノマーの市販品は、例えば、メトキシエチルアクリレート（大阪有機化学工業社製：上記式（１）において、Ｒ1が水素原子、ｎ＝１）、メトキシジエチレングリコールアクリレート（大阪有機化学工業社製：上記式（１）において、Ｒ1が水素原子、ｎ＝２）、メトキシトリエチレングリコールアクリレート（大阪有機化学工業社製：上記式（１）において、Ｒ1が水素原子、ｎ＝３）、メトキシポリエチレングリコール＃４００アクリレート（新中村化学工業社製：上記式（１）において、Ｒ1が水素原子、ｎ＝９）、メトキシポリエチレングリコール＃６００アクリレート（新中村化学工業社製：上記式（１）において、Ｒ1が水素原子、ｎ＝１３）、メトキシポリエチレングリコール＃１０００アクリレート（新中村化学工業社製：上記式（１）において、Ｒ1が水素原子、ｎ＝２３）、メトキシジエチレングリコールメタクリレート（新中村化学工業社製：上記式（１）において、Ｒ1がメチル基、ｎ＝２）、メトキシトリエチレングリコールメタクリレート（新中村化学工業社製：上記式（１）において、Ｒ1がメチル基、ｎ＝３）、メトキシテトラエチレングリコールメタクリレート（新中村化学工業社製：上記式（１）において、Ｒ1がメチル基、ｎ＝４）、メトキシポリエチレングリコール＃４００メタクリレート（新中村化学工業社製：上記式（１）において、Ｒ1が水素原子、ｎ＝９）、メトキシポリエチレングリコール＃６００メタクリレート（新中村化学工業社製：上記式（１）において、Ｒ1が水素原子、ｎ＝１３）、メトキシポリエチレングリコール＃１０００メタクリレート（新中村化学工業社製：上記式（１）において、Ｒ1が水素原子、ｎ＝２３）が挙げられる。
【００３８】
一般式（２）で示すモノマーの市販品は、例えば、メトキシトリプロピレングリコールアクリレート（新中村化学工業社製：上記式（２）において、Ｒ1が水素原子、ｍ＝３）、メトキシトリプロピレングリコールメタクリレート（新中村化学工業社製：上記式（２）において、Ｒ1がメチル基、ｍ＝３）
【００３９】
これらの中でも耐熱性、耐湿熱性の向上、ならびに前記浮きおよび剥がれをより抑制できる面でメトキシエチルアクリレート、メトキシジエチレングリコールアクリレート、メトキシトリエチレングリコールアクリレート、メトキシポリエチレングリコール＃４００アクリレート、メトキシポリエチレングリコール＃６００アクリレート、メトキシトリプロピレングリコールアクリレートが好ましく、メトキシエチルアクリレート、メトキシジエチレングリコールアクリレート、メトキシポリエチレングリコール＃４００アクリレート、メトキシトリプロピレングリコールアクリレートがより好ましい。
【００４０】
モノマー（ａ−３）の中で耐熱性、耐湿熱性の向上をより抑制できる面で、アミド基含有モノマー、アルキレンオキシド含有モノマーがさらに好ましい。
【００４１】
モノマー（ａ−３）は、モノマー混合物１００質量％中に、１０〜５０質量％を含むことが好ましく、１０〜３０質量％がより好ましい。含有量が１０〜５０質量％になると耐湿熱性がより向上する。
【００４２】
モノマー（ａ−３）は、単独または２種以上を使用できる。
【００４３】
＜ＳＰ値＞
モノマーのＳＰ値（溶解度パラメーター）は、Fedorsの算出法［「Polymer Engineering and Science」、第１４巻、第２号（１９７４）、１４８〜１５４ページ］に基づき、下記数式１で求めることができる。
【００４４】
数式１
【数１】
2019085479.tif 000005
【００４５】
ただし、数式中、δは溶解度パラメーター（ＳＰ値）、Δｅｉはモル蒸発エネルギー（
ｃａｌ／ｍｏｌ）、Δｖｉはモル体積（ｃｍ3／ｍｏｌ）である。なお、溶解度パラメー
ターの単位は（ｃａｌ／ｍｏｌ）1/2である。
【００４６】
上記、数式１に対して主な原子または、原子団に与えられたΔｅｉ及びΔｖｉの固有値
を表１に示す。
【００４７】
【表１】
2019085479.tif 000006
【００４８】
＜水への溶解性＞
本発明において、モノマー（ａ−３）の水への溶解性は、下記の溶解性試験によって求めることができる。
（溶解性試験）
２５℃の蒸留水１Ｌに対し、所定量のモノマーを添加し、ホモディスパー（ＰＲＩＭＩＸ社製）で１０分間撹拌、６０分放置した後、以下の基準で溶解性を評価し、蒸留水に対する溶解性を算出する。
溶解 ： 透明で濁りが認められず、完全に溶解している。
不溶 ： 白濁しており、溶解が不十分である。
【００４９】
また、上記式によって計算された主なモノマー（ａ−３）の溶解度パラメーター（ＳＰ値）及び、溶解性を表２に示す。
【００５０】
【表２】
2019085479.tif 000007
【００５１】
共重合に使用できる水酸基を有するモノマー（ａ−１）、マクロモノマー（ａ−２）、およびモノマー（ａ−３）以外のその他モノマーは、例えば、（メタ）アクリル酸アルキルエステル、エポキシ基を有するモノマー、ビニルモノマーが好ましい。
【００５２】
アルキルエステル（メタ）アクリレートは、例えば、メチル（メタ）アクリレート、エチル（メタ）アクリレート、プロピル（メタ）アクリレート、ｎ−ブチル（メタ）アクリレート、ｉ−ブチル（メタ）アクリレート、ｔ−ブチル（メタ）アクリレート、ペンチル（メタ）アクリレート、ヘキシル（メタ）アクリレート、シクロヘキシル（メタ）アクリレート、２−エチルヘキシル（メタ）アクリレート、イソオクチル（メタ）アクリレート、デシル（メタ）アクリレート、ドデシル（メタ）アクリレート、テトラデシル（メタ）アクリレート、ヘキサデシル（メタ）アクリレート、オクタデシル（メタ）アクリレート等が挙げられる。これらの中でも粘着性能がより向上する面でブチル（メタ）アクリレート、２−エチルヘキシル（メタ）アクリレートが好ましい。
【００５３】
エポキシ基を有するモノマーは、例えば、グリシジル（メタ）アクリレート、メチルグリシジル（メタ）アクリレート、３，４−エポキシシクロヘキシルメチル（メタ）アクリレート、６−メチル−３，４−エポキシシクロヘキシルメチル（メタ）アクリレート等が挙げられる。
【００５４】
ビニルモノマーは、例えば酢酸ビニル、クロトン酸ビニル、スチレン、アクリロニトリルな等が挙げられる。
その他モノマーは、単独または２種類以上を併用できる。
【００５５】
その他モノマーは、モノマー混合物１００質量％中、２０〜９５質量％を含むことが好ましく、３０〜９０質量％がより好ましい。含有量を２０〜９５質量％に調整すると耐湿熱性がさらに向上する。
【００５６】
共重合体（Ａ）の重量平均分子量は、５０万〜１８０万が好ましく、８０万〜１５０万がより好ましい。５０万〜１８０万の範囲にあると凝集力がより向上し、耐湿熱性、耐熱性および屈曲性がより向上する。なお、重量平均分子量及び数平均分子量は、ゲルパーミエーションクロマトグラフィー（ＧＰＣ）法により測定するポリスチレン換算の値である。ＧＰＣの測定法の詳細は、実施例に記載する。
【００５７】
共重合体（Ａ）は、モノマー混合物を重合することで合成できる。重合は、溶液重合、塊状重合、乳化重合、懸濁重合など公知の重合方法が可能であるが、溶液重合が好ましい。溶液重合で使用する溶媒は、例えば、アセトン、酢酸メチル、酢酸エチル、トルエン、キシレン、アニソール、メチルエチルケトン、シクロヘキサノンなどが好ましい。
重合温度は、６０〜１２０℃の沸点反応が好ましい。重合時間は、５〜１２時間程度が好ましい。
【００５８】
重合に使用する重合開始剤は、ラジカル重合開始剤が好ましい。ラジカル重合開始剤は、過酸化物およびアゾ化合物が一般的である。
過酸化物は、例えば、ジ−ｔ−ブチルパーオキサイド、ジクミルパーオキサイド、ｔ−ブチルクミルパーオキサイド、α，α’−ビス（ｔ−ブチルパーオキシ−ｍ−イソプロピル）ベンゼン、２，５−ジ（ｔ−ブチルパーオキシ）ヘキシン−３などのジアルキルパーオキサイド；
ｔ−ブチルパーオキシベンゾエート、ｔ−ブチルパーオキシアセテート、２，５−ジメチル−２，５−ジ（ベンゾイルパーオキシ）ヘキサンなどのパーオキシエステル；シクロヘキサノンパーオキサイド、３，３，５−トリメチルシクロヘキサノンパーオキサイド、メチルシクロヘキサノンパーオキサイドなどのケトンパーオキサイド；
２，２−ビス（４，４−ジ−ｔ−ブチルパーオキシシクロヘキシル）プロパン、１，１−ビス（ｔ−ブチルパーオキシ）３，３，５−トリメチルシクロヘキサン、１，１−ビス（ｔ−ブチルパーオキシ）シクロヘキサン、ｎ−ブチル−４，４−ビス（ｔ−ブチルパーオキシ）バレート、などのパーオキシケタール；
クメンヒドロパーオキサイド、ジイソプロピルベンゼンハイドロパーオキサイド、２，５−ジメチルシクロヘキサン−２，５−ジハイドロパーオキサイドなどのハイドロパーオキサイド；
ベンゾイルパーオキサイド、デカノイルパーオキサイド、ラウロイルパーオキサイド、２，４−ジクロロベンゾイルパーオキサイドなどのジアシルパーオキサイド；
ビス（ｔ−ブチルシクロヘキシル）パーオキシジカーボネートなどのパーオキシジカーボネート等が挙げられる。
【００５９】
アゾ化合物は、例えば２，２’−アゾビスイソブチロニトリル（略称：ＡＩＢＮ）、２，２’−アゾビス（２−メチルブチロニトリル）などの２，２’−アゾビスブチロニトリル；
２，２’−アゾビス（４−メトキシ−２，４−ジメチルバレロニトリル）、２，２’−アゾビス（２，４−ジメチルバレロニトリル）などの２，２’−アゾビスバレロニトリル；
２，２’−アゾビス（２−ヒドロキシメチルプロピオニトリル）などの２，２’−アゾビスプロピオニトリル；
１，１’−アゾビス（シクロヘキサン−１−カルボニトリル）などの１，１’−アゾビス−１−アルカンニトリル等が挙げられる。
【００６０】
重合開始剤は、単独または２種以上を使用できる。
【００６１】
重合開始剤は、前記モノマー混合物１００質量部に対して、０．０１〜１０質量部を使用することが好ましく、０．１〜２質量部がより好ましい。
【００６２】
＜イソシアネート硬化剤（Ｂ）＞
イソシアネート硬化剤（Ｂ）は、共重合体（Ａ）の水酸基と反応し、粘着層の凝集力が向上し、耐熱性がより向上する。
【００６３】
イソシアネート硬化剤（Ｂ）は、２個以上のイソシアネート基を有するポリイソシアネートである。イソシアネート硬化剤（Ｂ）は、例えば、芳香族ポリイソシアネート、脂肪族ポリイソシアネート、芳香脂肪族ポリイソシアネート、脂環族ポリイソシアネート等のイソシアネートモノマー、ならびにこれらのビュレット体、ヌレート体、およびアダクト体が好ましい。
【００６４】
芳香族ポリイソシアネートは、例えば、１，３−フェニレンジイソシアネート、４，４’−ジフェニルジイソシアネート、１，４−フェニレンジイソシアネート、４，４’−ジフェニルメタンジイソシアネート、２，４−トリレンジイソシアネート、２，６−トリレンジイソシアネート、４，４’−トルイジンジイソシアネート、２，４，６−トリイソシアネートトルエン、１，３，５−トリイソシアネートベンゼン、ジアニシジンジイソシアネート、４，４’−ジフェニルエーテルジイソシアネート、４，４’，４”−トリフェニルメタントリイソシアネート等が挙げられる。
【００６５】
脂肪族ポリイソシアネートは、例えば、トリメチレンジイソシアネート、テトラメチレンジイソシアネート、ヘキサメチレンジイソシアネート（別名：ＨＭＤＩ）、ペンタメチレンジイソシアネート、１，２−プロピレンジイソシアネート、２，３−ブチレンジイソシアネート、１，３−ブチレンジイソシアネート、ドデカメチレンジイソシアネート、２，４，４−トリメチルヘキサメチレンジイソシアネート等が挙げられる。
【００６６】
芳香脂肪族ポリイソシアネートは、例えば、ω，ω’−ジイソシアネート−１，３−ジメチルベンゼン、ω，ω’−ジイソシアネート−１，４−ジメチルベンゼン、ω，ω’−ジイソシアネート−１，４−ジエチルベンゼン、１，４−テトラメチルキシリレンジイソシアネート、１，３−テトラメチルキシリレンジイソシアネート等が挙げられる。
【００６７】
脂環族ポリイソシアネートは、例えば、３−イソシアネートメチル−３，５，５−トリメチルシクロヘキシルイソシアネート（別名：ＩＰＤＩ、イソホロンジイソシアネート）、１，３−シクロペンタンジイソシアネート、１，３−シクロヘキサンジイソシアネート、１，４−シクロヘキサンジイソシアネート、メチル−２，４−シクロヘキサンジイソシアネート、メチル−２，６−シクロヘキサンジイソシアネート、４，４’−メチレンビス（シクロヘキシルイソシアネート）、１，４−ビス（イソシアネートメチル）シクロヘキサン等が挙げられる。
【００６８】
前記ビュレット体は、イソシアネートモノマーが自己縮合したビュレット結合を有する自己縮合物である。ビュレット体は、例えば、ヘキサメチレンジイソシアネートのビュレット体が挙げられる。
【００６９】
前記ヌレート体は、イソシアネートモノマーの３量体である。例えば、ヘキサメチレンジイソシアネートの３量体、イソホロンジイソシアネートの３量体、トリレンジイソシアネートの３量体などが挙げられる。
【００７０】
前記アダクト体は、イソシアネートモノマーと２官能以上の低分子活性水素含有化合物が反応した２官能以上のイソシアネート化合物である。アダクト体は、例えば、トリメチロールプロパンとヘキサメチレンジイソシアネートとを反応させた化合物、トリメチロールプロパンとトリレンジイソシアネートとを反応させた化合物、トリメチロールプロパンとキシリレンジイソシアネートとを反応させた化合物、トリメチロールプロパンとイソホロンジイソシアネートとを反応させた化合物、１，６−ヘキサンジオールとヘキサメチレンジイソシアネートとを反応させた化合物等が挙げられる。
【００７１】
イソシアネート硬化剤（Ｂ）は、十分な架橋構造を形成する観点から、３官能のイソシアネート化合物が好ましい。イソシアネート硬化剤は、イソシアネートモノマーと３官能の低分子活性水素含有化合物との反応物であるアダクト体、及びヌレート体がより好ましい。イソシアネート硬化剤は、ヘキサメチレンジイソシアネートのトリメチロールプロパンアダクト体、ヘキサメチレンジイソシアネートのヌレート体、トリレンジイソシアネートのトリメチロールプロパンアダクト体、トリレンジイソシアネートのヌレート体、イソホロンジイソシアネートのトリメチロールプロパンアダクト体、イソホロンジイソシアネートのヌレート体、キシリレンジイソシアネートのトリメチロールプロパンアダクト体が好ましく、ヘキサメチレンジイソシアネートのトリメチロールプロパンアダクト体、トリレンジイソシアネートのトリメチロールプロパンアダクト体、キシリレンジイソシアネートのトリメチロールプロパンアダクト体がより好ましい。
【００７２】
イソシアネート硬化剤（Ｂ）は、共重合体（Ａ）１００質量部に対して０．１質量部〜１０質量部を使用することが好ましく、０．５質量部〜５質量部がより好ましい。含有量が０．１〜１０質量部になると粘着層の凝集力が向上し、耐熱性がより向上する。
【００７３】
本発明の光学用粘着剤は、イソシアネート硬化剤（Ｂ）以外のその他硬化剤を併用できる。その他硬化剤は、エポキシ化合物、アジリジン化合物、カルボジイミド化合物、酸無水物基含有化合物、金属キレート等が好ましい。
【００７４】
エポキシ化合物は、例えばビスフェノールＡ−エピクロロヒドリン型のエポキシ系樹脂、エチレングリコールジグリシジルエーテル、ポリエチレングリコールジグリシジルエーテル、グリセリンジグリシジルエーテル、グリセリントリグリシジルエーテル、１，６−ヘキサンジオールジグリシジルエーテル、トリメチロールプロパントリグリシジルエーテル、ジグリシジルアニリン、Ｎ，Ｎ，Ｎ'，Ｎ'−テトラグリシジル−ｍ−キシリレンジアミン、１、３−ビス（Ｎ、Ｎ’−ジグリシジルアミノメチル）シクロヘキサン、Ｎ，Ｎ，Ｎ'，Ｎ'−テトラグリシジルアミノフェニルメタン等が挙げられる。
【００７５】
アジリジン化合物は、例えばＮ，Ｎ’−ジフェニルメタン−４，４'−ビス（１−アジリジンカルボキサイト）、Ｎ，Ｎ’−トルエン−２，４−ビス（１−アジリジンカルボキサイト）、ビスイソフタロイル−１−（２−メチルアジリジン）、トリ−１−アジリジニルホスフィンオキサイド、Ｎ，Ｎ’−ヘキサメチレン−１，６−ビス（１−アジリジンカルボキサイト）、２，２’−ビスヒドロキシメチルブタノール−トリス［３−（１−アジリジニル）プロピオネート］、トリメチロールプロパントリ−β−アジリジニルプロピオネート、テトラメチロールメタントリ−β−アジリジニルプロピオネート、トリス−２，４，６−（１−アジリジニル）−１、３、５−トリアジン、４，４’−ビス（エチレンイミノカルボニルアミノ）ジフェニルメタン等が挙げられる。
【００７６】
カルボジイミド化合物は、カルボジイミド化触媒の存在下でジイソシアネート化合物を脱炭酸縮合反応させることによって生成した高分子量ポリカルボジイミドが好ましい。前記高分子量ポリカルボジイミドの市販品は、日清紡績社のカルボジライトシリーズが好ましい。その中でもカルボジライトＶ−０１、０３、０５、０７、０９は有機溶剤との相溶性に優れているため好ましい。
【００７７】
酸無水物基含有化合物は、カルボン酸無水物基を２つ以上有する化合物である。酸無水物基含有化合物は、例えば、テトラカルボン酸二無水物、ヘキサカルボン酸三無水物、ヘキサカルボン酸二無水物、無水マレイン酸共重合樹脂が挙げられる。なお、反応中に脱水反応を経由して無水物と成りうるポリカルボン酸、ポリカルボン酸エステル、ポリカルボン酸ハーフエステルなどは、「酸無水物基含有化合物」に含む。
【００７８】
テトラカルボン酸二無水物は、例えば無水ピロメリット酸、ベンゾフェノンテトラカルボン酸二無水物、ビフェニルテトラカルボン酸二無水物、オキシジフタル酸二無水物、ジフェニルスルホンテトラカルボン酸二無水物、ジフェニルスルフィドテトラカルボン酸二無水物、ブタンテトラカルボン酸二無水物、ペリレンテトラカルボン酸二無水物、ナフタレンテトラカルボン酸二無水物などが挙げられる。
【００７９】
金属キレートは、例えば、アルミニウム、鉄、銅、亜鉛、スズ、チタン、ニッケル、アンチモン、マグネシウム、バナジウム、クロムおよびジルコニウムなどの多価金属と、アセチルアセトンまたはアセト酢酸エチルとの配位化合物が好ましい。金属キレートは、例えば、アルミニウムエチルアセトアセテート・ジイソプロピレート、アルミニウムトリスアセチルアセトネート、アルミニウムビスエチルアセトアセテート・モノアセチルアセトネート、アルミニウムアルキルアセトアセテート・ジイソプロピレートが挙げられる。
【００８０】
その他硬化剤は、単独または２種以上を使用できる。
【００８１】
その他硬化剤は、共重合体（Ａ）１００質量部に対して０．０５質量部〜２０質量部を使用することが好ましく、０．１質量部〜１５質量部がより好ましい。含有量が０．０５〜２０質量部になると凝集力が向上し、耐熱性がより向上する。
【００８２】
本発明の光学用粘着剤は、課題を解決できる範囲であれば、可塑剤を含有できる。
【００８３】
可塑剤は、例えば、エステル系可塑剤、液状ゴム系可塑剤が好ましい。
エステル系可塑剤は、脂肪族二塩基酸ジエステル系可塑剤、フタル酸ジエステル系可塑剤、トリメリット酸トリエステル系可塑剤、ピロメリット酸テトラエステル系可塑剤、アジピン酸ジエステル系可塑剤、アルキレンオキシド基含有脂肪族二塩基酸ジエステル系可塑剤が挙げられる。
【００８４】
これらの中でも濡れ性および耐汚染性の面でエステル系可塑剤が好ましく、トリメリット酸エステル系可塑剤、ピロメリット酸エステル系可塑剤、アルキレンオキシド基含有脂肪族２塩基酸エステルがより好ましい。
【００８５】
可塑剤は、単独または２種類以上を併用できる。
【００８６】
可塑剤は、共重合体（Ａ）１００質量部中に対して１０〜８０質量部を使用することが好ましく、２０〜７０質量部がより好ましい。含有量が１０質量部以上になると柔軟性がより向上する。含有量が８０質量部以下になると凝集力と耐汚染性がより向上する。
【００８７】
本発明の光学用粘着剤は、さらに有機シラン化合物を含有できる。
【００８８】
有機シラン化合物は、例えば、３−（メタ）アクリロキシプロピルトリメトキシシラン、３−（メタ）アクリロキシプロピルトリエトキシシラン、３−（メタ）アクリロキシプロピルトリプロポキシシラン、３−（メタ）アクリロキシプロピルトリブトキシシラン、３−（メタ）アクリロキシプロピルメチルジメトキシシラン、３−（メタ）アクリロキシプロピルメチルジエトキシシランなどの（メタ）アクリロキシ基を有するアルコキシシラン化合物；
ビニルトリメトキシシラン、ビニルトリエトキシシラン、ビニルトリイソプロポキシシラン、ビニルトリブトキシシラン、ビニルメチルジメトキシシラン、ビニルメチルジエトキシシランなどのビニル基を有するアルコキシシラン化合物；
３−アミノプロピルトリメトキシシラン、３−アミノプロピルトリエトキシシラン、３−アミノプロピルトリプロポキシシラン、３−アミノプロピルメチルジメトキシシラン、３−アミノプロピルメチルジエトキシシラン、Ｎ−（２−アミノエチル）−３−アミノプロピルトリメトキシシラン、Ｎ−（２−アミノエチル）−３−アミノプロピルトリエトキシシラン、Ｎ−（２−アミノエチル）−３−アミノプロピルメチルジメトキシシラン、Ｎ−（２−アミノエチル）−３−アミノプロピルメチルジエトキシシラン、Ｎ−フェニル−３−アミノプロピルトリメトキシシランなどのアミノ基を有するアルコキシシラン化合物；
３−メルカプトプロピルトリメトキシシラン、３−メルカプトプロピルトリエトキシシラン、３−メルカプトプロピルトリプロポキシシラン、３−メルカプトプロピルメチルジメトキシシラン、３−メルカプトプロピルメチルジエトキシシランなどのメルカプト基を有するアルコキシシラン化合物；
３−グリシドキシプロピルトリメトキシシラン、３−グリシドキシプロピルトリエトキシシラン、３−グリシドキシプロピルトリプロポキシシラン、３−グリシドキシプロピルトリブトキシシラン、３−グリシドキシプロピルメチルジメトキシシラン、３−グリシドキシプロピルメチルジエトキシシラン、２−（３，４−エポキシシクロヘキシル）エチルトリメトキシシランなどのエポキシ基を有するアルコキシシラン化合物；
テトラメトキシシラン、テトラエトキシシラン、テトラプロポキシシラン、テトラブトキシシランなどのテトラアルコキシシラン化合物；
３−クロロプロピルトリメトキシシラン、ｎ−ヘキシルトリメトキシシラン、ｎ−ヘキシルトリエトキシシラン、ｎ−デシルトリメトキシシラン、ｎ−デシルトリエトキシシラン、スチリルトリメトキシシラン、フェニルトリメトキシシラン、ジフェニルジメトキシシラン、３−トリエトキシシリル−Ｎ−（１，３−ジメチルブチリデン）プロピルアミン、１，３，５−トリス（３−トリメトキシシリルプロピル）イソシアヌレート、３−イソシアネートプロピルトリメトキシシラン、３−イソシアネートプロピルトリエトキシシラン、ヘキサメチルジシラザン、分子内にアルコキシシリル基を有するシリコーンレジンなどが挙げられる。
【００８９】
有機シラン化合物は、共重合体（Ａ）１００質量部に対して、０．０１〜２質量部を使用することが好ましく、０．０５〜１質量部がより好ましい。
【００９０】
本発明の粘着剤には、課題を解決できる範囲であれば、任意成分として各種樹脂、オイル、軟化剤、染料、顔料、酸化防止剤、紫外線吸収剤、耐候安定剤、可塑剤、充填剤、老化防止剤及び帯電防止剤等を含有できる。
【００９１】
本発明の粘着剤は、光学粘着シートとして好適であるほか、各種プラスチックシート、一般ラベル・シール、粘着性付与剤、積層構造体用粘着剤、シーリング剤の原料として、又、各種樹脂添加剤およびその原料等としても非常に有用に使用できる。
【００９２】
＜粘着シート＞
本発明の粘着シートは、基材、および光学用粘着剤の硬化物である粘着層を備えている。粘着シートは、例えば、基材に光学用粘着剤を塗工、乾燥することで粘着層を形成して作製する。また、剥離性シートに光学用粘着剤を塗工、乾燥することで粘着層を形成し、基材を貼り合わせて作製する。また、粘着層の基材と接していない面は、通常、異物の付着防止のため使用する直前まで剥離性シートを貼り合せる。乾燥温度は、通常６０〜１５０℃程度である。粘着層の厚みは、通常０．１〜２００μｍ程度である。
【００９３】
塗工方法は、例えばロールコーター法、コンマコーター法、ダイコーター法、リバースコーター法、シルクスクリーン法、およびグラビアコーター法等が挙げられる。
【００９４】
光学用粘着剤を塗工する際、溶媒で粘度を調整できる。溶媒は、例えば、トルエン、キシレン、ヘキサン、ヘプタン等の炭化水素系溶剤；酢酸エチル、酢酸ブチル等のエステル系溶剤；アセトン、メチルエチルケトン等のケトン系溶剤；ジクロロメタン、クロロホルム等のハロゲン化炭化水素系溶剤；ジエチルエーテル、メトキシトルエン、ジオキサン等のエーテル系溶剤が挙げられる。
【００９５】
粘着層の厚みは、通常２０〜２００μｍ程度である。
【００９６】
基材は、柔軟なシートおよび板材が制限なく使用できる。基材は、プラスチック、紙、および金属箔、ならびにこれらの積層体等が挙げられる。
基材の粘着層と接する面には密着性向上のため、例えば、コロナ放電処理等の乾式処理やアンカーコート剤塗布等の湿式処理といった易接着処理を予め行うことができる。
基材は、単独または複数の光学フィルムを積層した積層体を使用できる。
【００９７】
基材の厚みは、通常１０〜２５０μｍ程度である。
【００９８】
剥離シートは、プラスチックまたは紙等の表面にシリコーン系剥離剤等の公知の剥離処理が施された公知の剥離シートを使用できる。
【００９９】
剥離性シートの厚みは、通常１０〜２５０μｍ程度である。
【０１００】
＜光学粘着シート＞
本発明の光学粘着シートは、光学用粘着剤の硬化物である粘着層を備えることが好ましい。また、粘着層の両面は、通常、異物の付着防止のため使用する直前まで剥離性シートを貼り合せる。また、粘着層の片面または両面に基材を貼り合わせることも好ましい。前記基材は、光学フィルムが好ましい。
【０１０１】
光学フィルムは、透明で光透過可能なフィルムであり、例えば、ポリビニルアルコール、トリアセチルセルロース、ポリオレフィン（ポリプロピレン、ポリエチレン）、ポリシクロオレフィン、エチレン−酢酸ビニル共重合体、ポリエチレンテレフタレート、ポリブチレンテレフタレート，ポリエチレンナフタレートなどのポリエステル、ポリメチルメタクリレート、ポリブチルメタクリレートなどのポリアクリル、ポリカーボネート、ポリノルボルネン、ポリアリレート、ポリフェニレンサルファイド、ポリスチレン、ポリアミド系、ポリイミド、エポキシ系樹脂などが挙げられる。
【０１０２】
これら光学フィルムの中でも低極性光学フィルムが好ましい。低極性光学フィルムは、例えば、ポリシクロオレフィン樹脂（水接触角９０°）、ポリカーボネート樹脂（水接触角８０°）、ポリノルボルネン樹脂（水接触角８９°）、ポリメチルメタクリレート樹脂（水接触角８０°）が挙げられる。なお、低極性光学フィルムとは、水との接触角（水接触角）が７０°以上の光学フィルムである。水接触角の測定方法は、各種光学フィルムを２３℃、５０％ＲＨで２４時間放置した後、協和界面科学社製の自動接触角計（ モデルＣＡ−Ｖ型）を用いて、液滴法により、２３℃、５０％ＲＨの雰囲気下で、２．０μＬの蒸留水をフィルムの上に滴下して、液滴の滴下から１秒後のフィルムと液滴端部の接線とからなる角度を測定する。
【０１０３】
また、光学フィルムは、フィルム上の機能層を形成、またはフィルム自体に機能性を付与、またはフィルムを積層構成にすることで光学機能を付与した光学部材を使用することも好ましい。光学部材は、例えば、偏光板、位相差フィルム、楕円偏光フィルム、反射防止フィルム、輝度向上フィルム等、ガラス等が挙げられる。
【０１０４】
本発明の光学粘着シートの用途は、例えば、ＬＣＤ、ＯＬＥＤ、プラズマディスプレイ、タッチスクリーンパネル、電極周辺部材等各種エレクトロニクス関連の部材が挙げられる。
＜ディスプレイ＞
本発明のディスプレイは、光学部材、および光学用粘着剤の硬化物である粘着層を備えることが好ましい。
まず、ディスプレイの１例としてＬＣＤを、図１を基に説明する。図２の下側を下、上側を上とする。なお、ＬＣＤの構成が図１に限定されないことはいうまでもない。液晶セル１０５は、その両面にガラス１０３を貼り合わせて表面を保護する。液晶セル１０５は、例えばＴＦＴ基板が挙げられる。ガラス１０３に変えてプラスチックを使用することもできる。前記プラスチックは、上段で説明した光学フィルムが好ましい。ガラス１０３の厚みは、０．２〜１．５ｍｍ程度である。それぞれガラス１０３は、粘着層１０２を介して偏光板１０１を貼り合わせる。粘着層１０２の厚みは、１５〜３０μｍ程度である。偏光板１０１は、偏光子の両面に、接着剤を介して保護フィルムを貼り合わせる構成が一般的である。前記偏光子は、例えば、ポリビニルアルコールフィルムが挙げられる。また、前記保護フィルムは、例えば、トリアセチルセルロースフィルムが好ましい。
【０１０５】
次にディスプレイの他の例としてＯＬＥＤを、図２を基に説明する。図２の下側を下、上側を上とする。なお、ＯＬＥＤの構成が図２に限定されないことはいうまでもない。有機ＥＬセル２１０は、支持体２０９、有機ＥＬ層２０８、および保護層２０７を順次積層する構成である。支持体２０９は、例えばポリイミドフィルムである。有機ＥＬ層２０８は、公知の有機ＥＬ層が使用できる。バリア層２０７は、窒化ケイ素、ガラス、プラスチック等から適宜選択できる。ガラスは、例えば、表面をフッ素コーティングしたガラスが好ましい。プラスチックは、例えば、ポリエチレンナフタレート、透明ポリイミドが好ましい。バリア層２０７の上は、粘着層２０２を介して位相差フィルム２０６を積層する。位相差フィルム２０６の上は、粘着層２０２を介して偏光板２０１を積層する。
【実施例】
【０１０６】
次に、実施例を示して更に詳細を説明するが、本発明は、これらによって限定されるものではない。例中、特に断りのない限り、「部」は「質量部」を示し、「％」は「質量％」を示す。また、表中の配合量は、質量部である。
【０１０７】
＜合成例１：共重合体（Ａ）＞
撹拌機、温度計、還流冷却管、滴下装置、窒素導入管を備えた反応容器（以下、単に「反応容器」と記述する。）に、アクリル酸２−ヒドロキシエチル（ＨＥＡ）０．１部、アクリルアミド（ＡＡｍ）３０．０部、マクロモノマーＡＢ−６（東亜合成社製、片末端メタクリロイル基アクリル酸ブチル）２．５部、アクリル酸ブチル６７．３部、酢酸エチル１００部、２，２'−アゾビスイソブチロニトリル（以下、ＡＩＢＮという）０．２部を仕込み、この反応容器内の雰囲気を窒素ガスで置換した。その後、窒素雰囲気下で撹拌しながら、６５℃まで加熱し反応を開始した。その後、反応溶液を６５℃で４時間反応させた。反応終了後、冷却し、酢酸エチルで希釈して不揮発分３０％、粘度３０００ｍＰａ・ｓの共重合体（Ａ−１）溶液を得た。得られた共重合体（Ａ−１）の重量平均分子量は１５０万であった。
【０１０８】
＜合成例２〜２１＞
表３の質量比率に従って原料および使用量を変更した以外は、合成例１と同様の方法で共重合体（Ａ）を合成した。得られた共重合体（Ａ）の重量平均分子量（Ｍｗ）を表３に示す。尚、表中の空欄は配合していないことを表す。
【０１０９】
＜重量平均分子量（Ｍｗ）の測定＞
重量平均分子量（Ｍｗ）の測定は、島津製作所社製ＧＰＣ「ＬＣ−ＧＰＣシステム」を用いた。重量平均分子量（Ｍｗ）の決定は、分子量既知のポリスチレンを標準物質とした換算で行った。
装置名：島津製作所社製、ＬＣ−ＧＰＣシステム「Ｐｒｏｍｉｎｅｎｃｅ」
カラム：東ソー社製ＧＭＨＸＬ  ４本、東ソー社製ＨＸＬ-Ｈ  １本を連結した。
移動相溶媒  ：  テトラヒドロフラン
流量  ：  １．０ｍｌ／分
カラム温度  ：  ４０℃
【０１１０】
【表３】
2019085479.tif 000008
【０１１１】
（実施例１）
＜粘着剤の調製＞
得られた共重合体（Ａ−１）溶液中の共重合体（Ａ−１）１００部に対して、イソシアネート硬化剤（Ｂ）としてトリレンジイソシアネートのトリメチロールプロパンのアダクト体２．５部、有機シラン化合物として３−グリシドキシプロピルトリメトキシシラン０．１部、不揮発分が２０％となるように酢酸エチルを配合し撹拌して粘着剤を得た。
【０１１２】
＜光学粘着シートの作成＞
得られた光学用粘着剤を、厚み５０μｍの剥離性シート（ポリエチレンテレフタレート（ＰＥＴ）、「Ｅ７００４」、シリコーン系剥離層、東洋紡社製）上に、乾燥後の厚さが５０μｍになるように塗工し、１１０℃で３分間乾燥することで粘着層を形成した。次いで、この粘着層に、厚み３８μｍの剥離性シート（ポリエチレンテレフタレート、「ＳＰ−ＰＥＴ３８１１」、シリコーン系剥離層、リンテック社製）の片面を貼り合せ、「剥離性シート／粘着層／剥離性シート」の積層体を作製した。次いで、得られた積層体を温度２５℃相対湿度５５％の条件で１週間熟成させて、光学粘着シートを得た。
【０１１３】
＜実施例２〜３０、比較例１〜６＞
表４に示す通り、共重合体の種類および硬化剤、シランカップリング剤の種類、配合量を変更した以外は実施例１と同様にして、光学粘着シートを得た。
【０１１４】
【表４】
2019085479.tif 000009
【０１１５】
得られた光学粘着シートを用いて、以下の物性を透明性、耐熱性、耐湿熱性、再剥離性、耐腐食性、耐湿熱白化性、屈曲性を評価した。
【０１１６】
＜試験用粘着シート作成＞
得られた光学粘着シートの一方の剥離性シートを剥がし、露出した粘着層を２５℃、相対湿度５０％ＲＨ雰囲気で厚さ１００μｍのＰＥＴフィルム（東洋紡績社製、Ａ−４３００）にラミネーターを用いて貼着しＰＥＴフィルム／粘着層／剥離性シートからなる積層体を作製した。
【０１１７】
＜透明性＞
上記積層体から幅１１２ｍｍ×長さ２００ｍｍ（９インチ型ディスプレイに相当）のサイズに切り出してＰＥＴフィルム／粘着層／剥離性シートからなる試験用粘着シート１を作製した。
この試験用粘着シート１から剥離性シートを剥がし、露出した粘着層を２５℃、相対湿度５０％ＲＨ雰囲気で無アルカリガラス板（ＥＮ−Ａ１：旭硝子社製）にラミネーターを用いて貼着し、ＨＡＺＥを測定した。なお、ＨＡＺＥは日本電色工業社製Ｔｕｒｂｉｄｉｍｅｔｅｒ ＮＤＨ５０００Ｗを用いて測定した。評価基準は以下の通りである。
○：ＨＡＺＥが１．０未満（良好）。
×：ＨＡＺＥが１．０以上（不良）。
【０１１８】
＜耐熱性・耐湿熱性（無アルカリガラス）＞
上記積層体から幅１１２ｍｍ×長さ２００ｍｍ（９インチ型ディスプレイに相当）のサイズに切り出してＰＥＴフィルム／粘着層／剥離性シートからなる試験用粘着シート２を作製した。
この試験用粘着シート２から剥離性シートを剥がし、露出した粘着層を２５℃、相対湿度５０％ＲＨ雰囲気で無アルカリガラス板（ＥＮ−Ａ１：旭硝子社製）にラミネーターを用いて貼着し、ＰＥＴフィルム／粘着層／ガラスからなる試験用積層体を得た。次いで、耐熱性試験として１０５℃の条件下に５００時間放置し、２５℃、相対湿度５０％ＲＨ雰囲気にて冷却した後、気泡の発生および粘着シートの浮きや剥がれを以下の条件で目視評価した。又、耐湿熱性の評価として、上記試験用積層体を６０℃、相対湿度９５％ＲＨ雰囲気で５００時間放置し、２５℃、相対湿度５０％ＲＨ雰囲気にて冷却した後、気泡の発生および粘着シートの浮きや剥がれを以下の条件で目視評価した。耐熱性、耐湿熱性について、下記の３段階の評価基準に基づいて評価を行った。
◎：「気泡の発生、浮き・ハガレが全く認められず、実用上全く問題がない」
○：「気泡の発生、浮き・ハガレがわずかに認められるが、実用上問題がない」
×：「気泡の発生、浮き・ハガレが顕著に認められ、実用不可」
【０１１９】
＜耐熱性・耐湿熱性（ＩＴＯフィルム）＞
別途作製した試験用粘着シート２の被着体を無アルカリガラス板からＩＴＯフィルム（ＴＤＫ製、フレクリア、厚さ１２０μｍ）に変更した以外は、上記同様に行い耐熱性試験および耐湿熱性試験を行った。評価基準も上記同様である。
【０１２０】
＜再剥離性（リワーク性）＞
上記積層体から幅２５ｍｍ×長さ１００ｍｍのサイズに切り出してＰＥＴフィルム／粘着層／剥離性シートからなる試験用粘着シート３を作製した。
この試験用粘着シート３から剥離性シートを剥がし、露出した粘着層を２５℃、相対湿度５０％ＲＨ雰囲気で無アルカリガラス板（ＥＮ−Ａ１：旭硝子社製）にラミネーターを用いて貼着し、ＰＥＴフィルム／粘着層／ガラスからなる試験用積層体を得た。
次いで前記試験用積層体を２３℃、相対湿度５０％で１週間放置した後に、１８０度方向に３００mm／分の速度で引き剥がす１８０°ピール試験を実施した。剥離後のガラス表面の曇りを目視で観察し、再剥離性を３段階で評価した。
○：「ガラス表面に曇りがない、実用上全く問題がない」
×：「ガラス表面に曇り、または粘着層の転着が認められた、実用不可」
【０１２１】
＜耐腐食性＞
上記積層体から幅２５ｍｍ×長さ１００ｍｍのサイズに切り出してＰＥＴフィルム／粘着層／剥離性シートからなる試験用粘着シート４を作製した。
この試験用粘着シート４から剥離性シートを剥がし、露出した粘着層を２５℃、相対湿度５０％ＲＨ雰囲気でＩＴＯフィルム（ＴＤＫ製、フレクリア、厚さ１２０μｍ）にラミネーターを用いて貼着し、ＰＥＴフィルム／粘着層／ＩＴＯフィルムからなる試験用積層体を得た。
次いで試験用積層体を８５℃、相対湿度８５％ＲＨ雰囲気で５００時間放置し、貼付直後との抵抗値の変化率（％）を測定し、変化率により耐腐食性を評価した。なお、抵抗値は、三菱化学社製ローレスターＧＰ（型番ＭＣＰ−Ｔ６００）を用いて測定した。評価基準は以下の通りである。
○：抵抗値の変化率が１５０％未満。良好。
×：抵抗値の変化率が１５０％以上。実用不可。
【０１２２】
＜湿熱経時後透明性＞
別途作製した試験用粘着シート４から剥離性シートを剥がし、露出した粘着層を２５℃、相対湿度５０％ＲＨ雰囲気で無アルカリガラス板（ＥＮ−Ａ１：旭硝子社製）にラミネーターを用いて貼着し、ＰＥＴフィルム／粘着層／ガラスからなる試験用積層体を得た。
次いで試験用積層体を８５℃、相対湿度８５％ＲＨ雰囲気で１０００時間放置し、２５℃、相対湿度５０％ＲＨ雰囲気にて冷却した後、ＨＡＺＥを測定した。なお、ＨＡＺＥは日本電色工業社製Ｔｕｒｂｉｄｉｍｅｔｅｒ ＮＤＨ５０００Ｗを用いて測定した。評価基準は以下の通りである。
◎：ＨＡＺＥが１．２未満（良好）。
○：ＨＡＺＥが１．２以上８．０未満（実用上問題ない）。
×：ＨＡＺＥが８．０以上（実用不可）。
【０１２３】
＜屈曲性＞
上記積層体から幅１１２ｍｍ×長さ２００ｍｍ（９インチ型ディスプレイに相当）のサイズに切り出してＰＥＴフィルム／粘着層／剥離性シートからなる試験用粘着シート５を作製した。
上記積層体から剥離性シートを剥がし、露出した粘着層を２５℃、相対湿度５０％ＲＨ雰囲気でＩＴＯフィルム（ＴＤＫ製、フレクリア、厚さ１２０μｍ）にラミネーターを用いて貼着し、ＰＥＴフィルム／粘着層／ＩＴＯフィルムからなる試験用積層体を得た。
次いで試験用積層体を２５℃、相対湿度５０％ＲＨ雰囲気にて折り曲げ試験機（ユアサシステム機器社製）にて折り曲げた時の内径（直径）が６ｍｍになるように条件設定し、折り曲げと１８０°開放とを１サイクルとして１０万サイクル繰り返し行った。屈曲性は、試験積層体の透明性および外観を下記観点で評価した。
【０１２４】
透明性：試験用積層体のＨＡＺＥを日本電色工業社製Ｔｕｒｂｉｄｉｍｅｔｅｒ ＮＤＨ５０００Ｗを用いて測定した。評価基準は以下の通りである。
○：ＨＡＺＥが１．０未満（良好）。
×：ＨＡＺＥが１．０以上（実用不可）。
【０１２５】
外観：試験用積層体の気泡の有無および粘着層の浮きや剥がれの有無を以下の条件で目視評価した。
◎：「気泡の発生、浮き・ハガレが全く認められず、実用上全く問題がない」
○：「気泡の発生、浮き・ハガレがわずかに認められるが、実用上問題がない」
×：「気泡の発生、浮き・ハガレが顕著に認められ、実用上問題がある」
【０１２６】
上記屈曲性について、折り曲げ時の雰囲気を８５℃雰囲気、および６０℃相対湿度９５％ＲＨ雰囲気に変えた以外は上記同様に行い透明性および外観を評価した。
【０１２７】
【表５】
2019085479.tif 000010
【０１２８】
表５の結果から実施例１〜３０の光学用粘着剤は、透明性、耐熱性、耐湿熱性、再剥離性、耐腐食性、耐湿熱白化性、屈曲性が優れている。一方、比較例１〜６、前記特性を全て満たすことはできなかった。
【符号の説明】
【０１２９】
１０１    偏光板
１０２    粘着層
１０３    ガラス
１０４    液晶層
１０５    液晶セル
２０１    偏光板
２０２    粘着層
２０６    位相差フィルム
２０７    バリア層
２０８    有機ＥＬ層
２０９    支持体
２１０    有機ＥＬセル
【図１】
2019085479.tif 000011
【図２】
2019085479.tif 000012